(57)【要約】【課題】  低屈折率、低熱伝導率等のシリカエアロゲル特有の性質を維持したまま、さらに優れた光透過性を有し、必要により疎水性を有するシリカエアロゲルの製造方法を提供すること。【解決手段】  シリカ原料を含有する反応溶液を加水分解縮重合させて湿潤ゲルを作製し、これを超臨界乾燥することによってシリカエアロゲルを製造する、シリカエアロゲルの製造方法において、前記反応溶液中に双極子モーメントが２乃至４である溶媒を含むようにする。【特許請求の範囲】
【請求項１】
シリカ原料を含有する反応溶液を加水分解縮重合させて湿潤ゲルを作製し、これを超臨界乾燥することによってシリカエアロゲルを製造する、シリカエアロゲルの製造方法において、
前記反応溶液中に双極子モーメントが２乃至４である溶媒を含むことを特徴とするシリカエアロゲルの製造方法。
【請求項２】
前記溶媒の２０℃における粘度が１００mPa・s以下であることを特徴とする請求項１記載のシリカエアロゲルの製造方法。
【請求項３】
前記溶媒がアセトニトリル、プロピレングリコール、Ｎ,Ｎ-ジメチルホルムアミド、エチレングリコールのうちの少なくとも一種からなることを特徴とする請求項１または請求項２記載のシリカエアロゲルの製造方法。
【発明の詳細な説明】
【技術分野】
【０００１】
本発明は、光透過性に優れたシリカエアロゲルを製造する方法に関する。
【背景技術】
【０００２】
低い屈折率を有し、かつ熱伝導率が低いために断熱性を有する材料として、シリカエアロゲルが知られている。このようなシリカエアロゲルを製造する方法としては、例えば、アルコキシシラン（シリコンアルコキシド、アルキルシリケートとも称される）を加水分解縮重合して、骨格が（ＳｉＯ2）m（ｍは正の整数）で、シラノール基を有するポリマーを生成させ、このポリマーと、アルコールや液化二酸化炭素等の分散媒とを含むゲル（湿潤ゲルとも称される）を前記分散媒の超臨界条件下で乾燥する（超臨界乾燥する）方法がある。このようなシリカエアロゲルの製造方法は、米国特許第４４０２９２７公報に開示されている。さらに、疎水性を有するシリカエアロゲルの製造方法についても米国特許第５４９６５２７号公報に開示されている。
【特許文献１】米国特許第４４０２９２７号公報
【特許文献２】米国特許第５４９６５２７号公報
【発明の開示】
【発明が解決しようとする課題】
【０００３】
しかしながら、従来の製造方法により得られたシリカエアロゲルを、特に低屈折率を利用した材料として光学用途に用いる場合には、実用上光透過性が不十分であることがあった。例えば、ある屈折率を有する物体中を高エネルギーを有する素粒子が通過する際に生じる光（チェレンコフ光）を分析することによってその素粒子についての知見を得るための装置（チェレンコフカウンター）に用いようとする場合に、チェレンコフ光をより精度よく受光するためにはシリカエアロゲルの光透過性を高くすることが必要である。より具体的には、屈折率が１．０３で１０mm厚みのシリカエアロゲルを波長４００nmの光が透過する光透過率を考えた場合、従来の方法により製造したシリカエアロゲルでは７０％程度の光透過率を有していたが、これを８０％以上、より好ましくは８５％以上とすることでより多くの情報を得られるチェレンコフカウンターとすることができる。
【０００４】
このような事情に鑑み、本発明は、低屈折率（例えば、１．３以下）、低熱伝導率（例えば、０．０１５〜０．０３W/mK）等のシリカエアロゲル特有の性質を維持したまま、さらに優れた光透過性を有し、必要により疎水性を有するシリカエアロゲルの製造方法を提供することを課題とする。
【課題を解決するための手段】
【０００５】
上記課題を解決するために、本発明では、シリカ原料を含有する反応溶液を加水分解縮重合させて湿潤ゲルを作製し、これを超臨界乾燥することによってシリカエアロゲルを製造する、シリカエアロゲルの製造方法において、前記反応溶液中に双極子モーメントが２乃至４である溶媒を含むようにする。
【発明の効果】
【０００６】
本発明に係るシリカエアロゲルの製造方法は、シリカ原料を含有する反応溶液中に双極子モーメントが２乃至４である溶媒を含むようにするため、低屈折率、低熱伝導率等のシリカエアロゲル特有の性質を維持したまま、さらに優れた光透過性を有するシリカエアロゲルを製造することが可能となる。
【発明を実施するための最良の形態】
【０００７】
本発明に係るシリカエアロゲルを構成するポリマーは、その骨格が少なくとも（ＳｉＯ2）mで、かつ、シラノール基を有するケイ酸化合物である。このものは、分子中に、Ｓｉ-Ｒ1で表される結合を含有してもよい。ここで、ｍは正の整数で、Ｒ1は炭素数１〜５のアルキル基またはフェニル基である。このポリマーを構成するＳｉは、雰囲気中の水分を吸着し、シラノール基を形成して安定化する傾向が極めて強い性質がある。
このような性質を有する（ＳｉＯ2）mを骨格とするポリマーとしては、例えば、下記一般式（I）で表されるアルコキシシランを加水分解し、縮重合して得られたもの等が挙げられる。
【０００８】
（化１）
ＳｉＲ1n(ＯＲ2)4-n  …（I）
〔式（I）中、Ｒ1及びＲ2は、互いに独立に、炭素数１〜５のアルキル基またはフェニル基を表し、ｎは０〜２の整数である。Ｒ1及びＲ2がそれぞれ２個以上ある場合、２個以上のＲ1、２個以上のＲ2は、それぞれ、互いに同じであってもよく、異なっていてもよい。〕上記一般式（I）で表されるアルコキシシランとしては、より具体的には、下記一般式（II）で表される２官能アルコキシシラン、下記一般式（III）で表される３官能アルコキシシラン及び下記一般式（IV）で表される４官能アルコキシシランのうちの少なくとも1種が用いられる。
【０００９】
（化２）
2005132641.tif 000002
【００１０】
〔式（II）中、Ｒ3、Ｒ4及びＲ5は、互いに独立に、炭素数１〜５のアルキル基またはフェニル基を表す。２個のＲ5は、互いに同じであってもよく、異なっていてもよい。〕
（化３）
Ｒ6-Ｓｉ-(ＯＲ7)3  …（III）
〔式（III）中、Ｒ6及びＲ7は、互いに独立に、炭素数１〜５のアルキル基またはフェニル基を表す。３個のＲ7は、互いに同じであってもよく、異なっていてもよい。〕
（化４）
Ｓｉ-(ＯＲ8)4  …（IV）
〔式（IV）中、Ｒ8は、炭素数１〜５のアルキル基またはフェニル基を表す。４個のＲ8は、互いに同じであってもよく、異なっていてもよい。〕
上記式（II）、（III）及び（IV）でそれぞれ表される２官能、３官能及び４官能の各アルコキシシランとしては、それらの具体例を挙げると、２官能アルコキシシランとしては、例えば、ジメチルジメトキシシラン、ジメチルジエトキシシラン、ジフェニルジメトキシシラン、ジフェニルジエトキシシラン、メチルフェニルジメトキシシラン、メチルフェニルジエトキシシラン、ジエチルジメトキシシラン、ジエチルジエトキシシラン等が用いられる。３官能アルコキシシランとしては、例えばメチルトリメトキシシラン、メチルトリエトキシシラン、エチルトリメトキシシラン、エチルトリエトキシシラン、フェニルトリメトキシシラン、フェニルトリエトキシシラン等が用いられる。４官能アルコキシシランとしては、例えばテトラメトキシシラン、テトラエトキシシラン等が用いられる。
【００１１】
前記一般式（I）で表されるアルコキシシラン（以下、特に断らない限り「アルコキシシラン」はこのものを指す。）を効率良く加水分解し、縮重合を行うためには、アルコキシシランを含む反応系に予め触媒を添加しておくことが好ましい。このような触媒としては、酸性触媒、塩基性触媒等が挙げられる。具体的に述べると、酸性触媒としては、塩酸、クエン酸、硝酸、硫酸、フッ化アンモニウム等が用いられ、塩基性触媒としては、アンモニア、ピペリジン等が用いられる。
【００１２】
アルコキシシランの加水分解と縮重合は、水との相溶性を有し、かつ、アルコキシシランを溶解する溶媒と、水との混合液を用いて行うことが好ましい。このような混合液を用いた場合、加水分解工程と縮重合工程を連続して行うことができ、効率が良いからである。その際、生成するポリマーは、上記溶媒を分散媒とするゲル化物として得られる。水との相溶性を有し、かつ、アルコキシシランを溶解する溶媒としては、例えば、メタノール、エタノール、プロパノール、イソプロパノール、ブタノール等のアルコールや、アセトン等が挙げられる。これらは、１種のみを用いてもよいし、２種以上を併用してもよい。
【００１３】
これらの溶媒中に、双極子モーメントが２乃至４である溶媒を含むことがシリカエアロゲルの光透過性向上に有効である。ここで双極子モーメントとは、一般に原子や分子において正負の重心が一致しないとき（即ち、分極しているとき）、そのような原子または分子は双極子をもつといい、この双極子の強さを表す量のことをいう。
【００１４】
さらに溶媒の粘度は１００mPa・s以下であることが好ましい。このような溶媒としては、アセトニトリル、プロピレングリコール、Ｎ,Ｎ-ジメチルホルムアミド、エチレングリコールなどが挙げられる。
【００１５】
次に、上記ゲル化物を加熱する、いわゆる熟成を行う。なお、この際、必要に応じては、熟成工程を省いてもよい。
【００１６】
次に、骨格が（ＳｉＯ2）m（ｍは正の整数）で、かつ、シラノール基を有するポリマーを疎水化処理剤と反応させて疎水化処理する工程について説明する。ここで、疎水性とは、例えば、撥水性と同義であり、水分吸着等が起こらず、このため水分による性能劣化がないものである。
【００１７】
また、疎水化処理を効率よく行うために、必要に応じてポリマーは水分が除去されたものであることが好ましい。ポリマーの水分除去は、特に、ポリマーが、アルコキシシランを加水分解し、縮重合を行うことにより得られたポリマーである場合に有効である。ポリマーの水分を除去する方法としては、例えば、アルコキシシランを加水分解し、縮重合を行う際に用いられる溶媒として前述した溶媒でポリマーを洗浄する方法等が挙げられる。
【００１８】
この発明で用いられる疎水化処理剤は、ポリマーの有するシラノール基に対して反応可能な官能基と、疎水基とを併せ持つ化合物である。シラノール基に対して反応可能な官能基としては、例えば、ハロゲン、アミノ基、イミノ基、カルボキシル基及びアルコキシル基等が挙げられる。疎水基としては、例えば、アルキル基、フェニル基及びそれらのフッ化物等が挙げられる。疎水化処理剤は、上記の官能基及び疎水基を、それぞれ１種のみ有していてもよいし、２種以上有していてもよい。疎水化処理剤の具体例としては、例えば、ヘキサメチルジシラザン、ヘキサメチルジシロキサン、トリメチルクロロシラン、トリメチルメトキシシラン、トリメチルエトキシシラン、トリエチルメトキシシラン、トリエチルエトキシシラン、ジメチルジクロロシラン、ジメチルジエトキシシラン、ジエチルジエトキシシラン、メチルトリクロロシラン及びエチルトリクロロシラン等のシラン化合物が挙げられるが、これらに限定されない。すなわち、シラン化合物以外の化合物、例えば、蟻酸、酢酸、コハク酸等のカルボン酸や、メチルクロリド等のハロゲン化アルキルであってもよいのである。疎水化処理剤は、１種のみを用いてもよいし、２種以上を併用してもよい。
【００１９】
疎水化処理を行う方法としては、例えば、疎水化処理剤を溶媒に溶解させた溶液中にポリマーを浸漬し、混合するなどしてポリマー内に疎水化処理剤を浸透させた後、必要に応じて加熱し、疎水化処理反応を行う方法等が挙げられる。疎水化処理時に用いる溶媒としては、例えば、エタノール、メタノール、トルエン、ベンゼン等が挙げられるが、前記疎水化処理剤が容易に溶解し、かつ、ポリマーの含有する溶媒（分散媒）と置換可能なものであれば、上記溶媒に限定されるものではない。また、後で超臨界乾燥を行うため、超臨界乾燥の容易な溶媒（例えば、エタノール、メタノール、液体ＣＯ2等）と同一種類もしくはそれとの置換が容易なものの方が好ましい。
【００２０】
疎水化処理は、ポリマーの有するシラノール基の水酸基を、疎水化処理剤の有する官能基と反応させて疎水化するために行うものである。したがって、疎水化処理剤の使用量としては、ポリマーの粒子表面のシラノール基数に対して充分な量用いることが好ましい。例えば、質量比で（ポリマー）／（疎水化処理剤）＝0.5〜10程度の範囲が好ましいが、これは、疎水化処理反応を行う溶媒量、温度、時間等や、また、コストと性能の兼ね合い等から選択できるため限定されない。また、溶媒の使用量としても限定されない。
【００２１】
上に述べた疎水化処理により得られる変性ポリマー（変性湿潤ゲル）は、ポリマーの有するシラノール基の水酸基が疎水基で置換されて疎水化したものであり、ポリマー固形分と分散媒との２相からなるゲルとして得られる。この場合の分散媒とは、前述したポリマーの調製時に用いられる溶媒や、疎水化処理時に用いられる溶媒、或は、後述の超臨界乾燥に適した他の溶媒のことであり、この明細書中では、湿潤ゲル或いは変性湿潤ゲルを構成する液相を分散媒と記すが、広義では溶媒と同義である。
【００２２】
次に、上記ポリマー或は変性ポリマーを超臨界乾燥する工程について説明する。ここで、超臨界乾燥とは、ゲルに含まれている分散媒（溶媒）の臨界点または臨界点よりも高温高圧の雰囲気中で分散媒を徐々に除去する乾燥法である。超臨界乾燥を行う際には、必要に応じて、ポリマー或は変性ポリマー中の分散媒を、超臨界乾燥の媒体として用いる分散媒に予め置換しておく。その際、超臨界乾燥の媒体として用いる分散媒は、ポリマー或は変性ポリマー中の分散媒よりも臨界点の低い化合物からなるものを用いることが好ましいが、これに限定されない。例えば、疎水化処理時の溶媒を超臨界乾燥の媒体としてそのまま用いてもよく、その場合は、分散媒の置換操作を行う必要はない。
【００２３】
超臨界乾燥の媒体として用いられる分散媒としては、臨界点以上の温度圧力の設定が容易なものが好ましいが、これに限定されない。具体的には、例えば、メタノール、エタノール、プロパノール、イソプロパノール、ブタノール等のアルコールや、ジクロロジフルオロメタン、液化二酸化炭素、水等の単独系または２種以上の混合系を挙げることができる。超臨界乾燥の媒体として用いられる分散媒は、前述したアルコキシシランの加水分解と縮重合を行う際に用いる溶媒（水との相溶性を有し、かつ、アルコキシシランを溶解する溶媒）もしくは疎水化処理時に用いられる溶媒と同一種類のものを用いてもよいし、それらと異なる種類のものを用いてもよい。また、超臨界乾燥を行う際に用いられる容器としては、除去される分散媒の臨界点以上の高温高圧に耐えられる容器が好ましく、例えば、オートクレーブ等が挙げられる。
【００２４】
以上のように超臨界乾燥を行うことにより、優れた光透過性を有するシリカエアロゲルを得ることができる。
【００２５】
本発明に係るシリカエアロゲルの製造方法により、光透過性が高いシリカエアロゲルを製造できる理由については明らかになっていないが、次のような考察が可能である。シリカエアロゲルは光の波長よりも小さいシリカ粒子から構成されているため、このシリカ粒子が完全に均一にシリカエアロゲル中に存在していれば可視光の吸収や散乱は起こらず、完全な透明体となるはずである。それにもかかわらずシリカエアロゲルが、例えば、波長４００nmの光に対して７０％程度の光透過率を示すにとどまっている。これは、シリカエアロゲル中でシリカ粒子が一部凝集している、或いは、空隙率が部分的に小さくなり見かけ上凝集しているように見える部分が存在するため、この部分がミクロの領域において周りのエアロゲルとの屈折率の差を有し、この屈折率の差によって光が散乱されて光透過率が低下し、結果としてシリカエアロゲルが完全な透明体ではなくなるためである。
【００２６】
本発明においては、シリカ原料を含有する反応溶液を加水分解縮重合させて湿潤ゲルを作製する際に、双極子モーメントが２乃至４である溶媒を前記反応溶液中に含ませるのであるが、そのような溶媒がシリカ粒子を凝集しにくくする効果をもつものであると考える。その結果、低屈折率、低熱伝導率等のシリカエアロゲル特有の性質を維持したまま、さらに優れた光透過性を有するシリカエアロゲルを製造することが可能となる。
【００２７】
さらに、溶媒の粘度を１００mPa・s以下とすることで、加水分解の反応速度を最適な速度に保つことができ、その結果、得られるシリカエアロゲルを構成するシリカ粒子を最適な粒径で形成することができる。ここで、溶媒の粘度の下限は特に限定される理由は存在しない。また、溶媒の粘度の上限すなわち１００mPa・sを超えると、加水分解の反応速度が低下し核生成の速度が低下する。その結果、得られるシリカエアロゲルを構成するシリカ粒子が大きくなるために、シリカエアロゲルの光透過性が低下する。
【００２８】
なお、ゲル化途中の反応溶液中でシリカ粒子は静電気的に分散されると推測できるために、この意味からは双極子モーメントが４より大きい溶媒を用いる方が均一な分散が可能であるために得られるシリカエアロゲルがより透明になると予想されるが、結果としてそのようにならない。これは双極子モーメントが大きすぎる溶媒を用いることによって反応溶液中の溶質、例えば、アルコキシシランやアルコキシ基の一部のみが水酸基に置換された中間生成物がゲル中に混入されてしまうため、得られるシリカエアロゲルの光透過性が低下するものと考える。
【００２９】
また、本発明においてシリカエアロゲルの光透過性が向上する理由が超臨界乾燥時の分散媒の揮発性低下（毛細管圧の減少）の影響によるものとの推測することも可能であるが、この推測は実験的に否定された。すなわち、通常の方法で作製した湿潤ゲルに、超臨界乾燥の直前に双極子モーメントが２乃至４である溶媒を添加しても、得られるシリカエアロゲルの光透過性は変化しなかった（比較例４参照）。
【実施例】
【００３０】
以下に、本発明に係る具体的な実施例及び比較例を示す。
【００３１】
（実施例１）
メチルシリケート５１（コルコート（株）製試薬）とアセトニトリル（ナカイテスク（株）製試薬、２０℃での粘度０．３７５mPa・s、双極子モーメント３．４４）とメタノールとの混合液と、水とアンモニア水（ナカライテスク（株）製試薬）とを徐々に混合した。この際、反応は室温で行い、混合比は、メチルシリケート５１：アセトニトリル：メタノール：水：アンモニア水＝23.54：45.02：30.44：24.80：0.61（質量比）であった。２０秒程度攪拌後放置し、ゲル化させた。ゲル化後、アセトニトリルとメタノールとの混合液を加え、５０℃で加熱し、さらにアセトニトリルとメタノールとの混合液の添加を繰り返してゲルが乾燥しないように縮重合反応を加速（熟成）した。
【００３２】
次に、このゲル化物を５倍の容積の０．２mol/l−ヘキサメチルジシラザン（東レダウコーニングシリコーン（株）製試薬）のトルエン溶液中に移し、１昼夜この溶媒の交換を繰り返し、ゲル内にヘキサメチルジシラザンを混合した。その後、１１０℃で２時間程度加熱攪拌し、疎水化処理反応を行った後、今度はゲルをエタノール中に移して、１昼夜、エタノールの交換を繰り返し、溶媒置換を行った。
【００３３】
次に、このゲルを１８℃、５．１MPaの二酸化炭素中に入れ、ゲル内のエタノールを二酸化炭素に置換する操作を２〜３時間行った。その後、系内を二酸化炭素の超臨界条件である、４０℃、８．１MPaにし、超臨界乾燥を約２４時間行ってシリカエアロゲル試料を得た。試料の大きさは、厚み１０mm、直径５０mmの円柱状であった。
【００３４】
分光光度計（日立製作所製「Ｕ３２００」）を用いて、得られたシリカエアロゲルの光透過率を測定した。その結果、得られたシリカエアロゲルの厚み方向に対する波長４００nmの光の透過率は８４．２％であった。
【００３５】
（実施例２）
実施例１において、アセトニトリルとメタノールとの混合液を用いる代わりにプロピレングリコール（ナカイテスク（株）製試薬、２０℃での粘度２６．０９mPa・s、双極子モーメント２．２５）とメタノールの混合液を用いたこと以外は実施例１と同様にしてシリカエアロゲル試料を得た。混合比は、メチルシリケート５１：エチレングリコール：メタノール：水：アンモニア水＝23.54：49.80：35.40：24.80：0.61（質量比）であった。
【００３６】
実施例１と同様に、得られたシリカエアロゲルの光透過率を測定した。その結果、得られたシリカエアロゲルの厚み方向に対する波長４００nmの光の透過率は７８．２％であった。
【００３７】
（実施例３）
実施例１において、アセトニトリルとメタノールとの混合液を用いる代わりにＮ,Ｎ-ジメチルホルムアミド（ナカライテスク（株）製試薬、２０℃での粘度０．９２４mPa・s、双極子モーメント３．８６）を用いたこと以外は実施例１と同様にしてシリカエアロゲル試料を得た。混合比は、メチルシリケート５１：Ｎ,Ｎ-ジメチルホルムアミド：水：アンモニア水＝47.00：81.22：50.23：0.24（質量比）であった。
【００３８】
実施例１と同様に、得られたシリカエアロゲルの光透過率を測定した。その結果、得られたシリカエアロゲルの厚み方向に対する波長４００nmの光の透過率は８５．６％であった。
【００３９】
（比較例１）
実施例１において、アセトニトリルとメタノールとの混合液を用いる代わりにメタノール（ナカイテスク（株）製試薬、２０℃での粘度０．５９mPa・s、双極子モーメント１．６６）を用いたこと以外は実施例１と同様にしてシリカエアロゲル試料を得た。混合比は、メチルシリケート５１：メタノール：水：アンモニア水＝49.56：67.06：52.97：0.25（質量比）であった。
【００４０】
実施例１と同様に、得られたシリカエアロゲルの光透過率を測定した。その結果、得られたシリカエアロゲルの厚み方向に対する波長４００nmの光の透過率は７０．２％であった。
【００４１】
（比較例２）
実施例１において、アセトニトリルとメタノールとの混合液を用いる代わりにイソプロピルアルコール（ナカイテスク（株）製試薬、２０℃での粘度２．４１mPa・s、双極子モーメント１．６８）を用いたこと以外は実施例１と同様にしてシリカエアロゲル試料を得た。混合比は、メチルシリケート５１：イソプロピルアルコール：水：アンモニア水＝42.36：56.84：45.27：0.22（質量比）であった。
【００４２】
実施例１と同様に、得られたシリカエアロゲルの光透過率を測定した。その結果、得られたシリカエアロゲルの厚み方向に対する波長４００nmの光の透過率は６１．０％であった。
【００４３】
（比較例３）
実施例１において、アセトニトリルとメタノールとの混合液を用いる代わりにジメチルスルホキシド（ナカイテスク（株）製試薬、２０℃での粘度２．１４ mPa・s、双極子モーメント４．３０）を用いたこと以外は実施例１と同様にしてシリカエアロゲル試料を得た。混合比は、メチルシリケート５１：ジメチルスルホキシド：水：アンモニア水＝23.54：106.02：24.80：0.61（質量比）であった。
【００４４】
実施例１と同様に、得られたシリカエアロゲルの光透過率を測定した。その結果、得られたシリカエアロゲルの厚み方向に対する波長４００nmの光の透過率は６９．３％であった。
【００４５】
（比較例４）
比較例１において、超臨界乾燥を行う前、つまりエタノールへの溶媒置換の後にＮ,Ｎ-ジメチルホルムアミドへの溶媒置換を行った。その後比較例１と同様の条件で乾燥を行い、シリカエアロゲル試料を得た。
【００４６】
実施例１と同様に、得られたシリカエアロゲルの光透過率を測定した。その結果、得られたシリカエアロゲルの厚み方向に対する波長４００nmの光の透過率は７０．０％であった。
【００４７】
以上の実施例及び比較例について、反応溶液中の溶媒、溶媒の双極子モーメント、超臨界乾燥時の分散媒、エアロゲルの光透過率を表１に示す。
【００４８】
【表１】
2005132641.tif 000003
【００４９】
表１にみるように、実施例１〜３と比較例１〜３とを比較すると、反応溶液中の溶媒として双極子モーメントが２乃至４の溶媒を用いた実施例１〜３については、得られたシリカエアロゲルの光透過率が向上している。
【００５０】
また、比較例４より、双極子モーメントが３．８６であるＮ,Ｎ-ジメチルホルムアミドを超臨界乾燥時の分散媒として用いても、得られたシリカエアロゲルの光透過率は向上しない。